УСИЛЕННАЯ БАРЬЕРНАЯ ФУНКЦИЯ, ОБУСЛОВЛЕННАЯ ПРИМЕНЕНИЕМ СМЕСЕЙ ПОЛИ(ЭТИЛЕНФУРАНДИКАРБОКСИЛАТ) И ПОЛИ(ЭТИЛЕНТЕРЕФТАЛАТ)

1. Способ получения бутылки, включающий стадии:
a) получения смеси поли(этиленфурандикарбоксилат)/поли(этилентерефталат) (PEF/PET), где количество PEF находится в диапазоне от 0,1% до 40% по весу в пересчете на общий вес смеси;
b) литьевого формования смеси PEF/PET, полученной на стадии a), с образованием преформы из смеси в условиях обработки, по существу аналогичных применяемым для получения стандартной преформы из PET;
c) формования с раздувом и вытяжкой преформы из смеси, полученной на стадии b), в стандартной литейной форме, предназначенной для PET, с образованием бутылки из смеси в условиях обработки, по существу аналогичных применяемым для получения стандартной бутылки из PET из стандартной преформы из PET,
где бутылка из смеси, полученная на стадии c), имеет увеличенный срок хранения по сравнению со сроком хранения стандартной бутылки из PET.
2. Способ по п. 1, где каждая секция (верхняя часть, основная часть и основание) бутылки из смеси имеет отклонение по заданному весу по сравнению с соответствующими секциями стандартной бутылки из PET, составляющее менее 25%.
3. Способ по п. 1, где поли(этиленфурандикарбоксилат) представляет собой немодифицированный поли(этиленфурандикарбоксилат), полученный из этиленгликоля и фурандикарбоксилата или его производного.
4. Способ по п. 1, где стадия b) литьевого формования смеси PEF/PET, полученной на стадии a), с образованием преформы из смеси включает обработку смеси PEF/PET посредством цилиндра, имеющего одну или несколько температурных зон с температурой в диапазоне от 260°C до 300°C.
5. Способ по п. 1, где бутылка из смеси PEF/PET имеет степень вытяжки по площади в диапазоне 2-30.
6. Способ по п. 1, где стадия c) формования с раздувом и вытяжкой преформы из смеси, полученной на стадии b), в стандартной литейной форме, предназначенной для PET, включает применение стандартной литейной формы, предназначенной для PET, для бутылки, имеющей объем в диапазоне от 59 миллилитров до 2 литров.
7. Способ по п. 3, где полученная из смеси бутылка выбрана из группы, состоящей из бутылки емкостью 8 унций, бутылки емкостью 10 унций, бутылки емкостью 12 унций, бутылки емкостью 16 унций, бутылки емкостью 500 мл, бутылки емкостью 750 мл, бутылки емкостью 1 л и бутылки емкостью 2 л.
8. Способ по п. 1, где стадии b) и c) осуществляют в комплексной машине для литьевого формования/формования с раздувом и вытяжкой или по отдельности в машине для литьевого формования и в машине для формования с раздувом и вытяжкой.
9. Способ увеличения срока хранения напитка, хранящегося в бутылке, включающий упаковывание газированного напитка в бутылку, изготовленную из смеси PEF/PET, при этом количество PEF находится в диапазоне 0,1-40% по весу в пересчете на общий вес смеси.
10. Способ снижения веса бутылки из полиэтилентерефталата, включающий:
a) замену полиэтилентерефталата полиэтиленфурандикарбоксилатом в диапазоне от 1% до 40% по весу;
где бутылка из PEF/PET характеризуется скоростью проникновения кислорода, скоростью проникновения диоксида углерода и/или скоростью проникновения водяного пара, которые меньше значений для бутылки идентичной формы, состоящей из полиэтилентерефталатного полимера и имеющей вес, который в 1,05-1,54 раза больше, чем вес бутылки из PEF/PET, или равняются им;
где степень переэтерификации полиэтилентерефталата и полиэтиленфурандикарбоксилата находится в диапазоне от 0,1 до 99,9%, и
где бутылка характеризуется степенью вытяжки по площади в диапазоне от 5 до 25.
11. Способ снижения веса бутылки из полиэтилентерефталата, включающий:
1) раздувку преформы с образованием бутылки;
где преформа содержит полиэтилентерефталат в диапазоне от 60% до 99% по весу и полиэтиленфурандикарбоксилат в диапазоне от 1% до 40% по весу, при этом степень переэтерификации между полиэтилентерефталатом и полиэтиленфурандикарбоксилатом находится в диапазоне от 0,1 до 99,9%;
где скорость проникновения кислорода, скорость проникновения диоксида углерода и/или скорость проникновения водяного пара меньше значений для бутылки, состоящей из PET-полимера и имеющей вес, который в 1,05-1,54 раза больше, чем вес бутылки из PEF/PET, или равняются им, и
где степень вытяжки по площади находится в диапазоне от 5 до 25.